표 1 에 나타내 는 바 와 같이 , 실험 예 에 사용 한 적층 세라믹 콘덴서 의 시료 는 구형 코어 의 직경 을 변화 시킨 시료 를 준비 했 다 . 한편 , 시료 번호 1 은 접합 부재 에 구형 코어 를 함유 하 지 않 는 시료 로 했 다 . 각 시료 에 대한 구형 코어 의 직경 에 대해 , 시료 번호 2 는 25 ㎛ 로 하 고 , 시료 번호 3 은 40 ㎛ 로 하 며 , 시료 번호 4 는 50 ㎛ 로 하 고 , 시료 번호 5 는 60 ㎛ 로 하 며 , 시료 번호 6 은 75 ㎛ 로 하 고 , 시료 번호 7 은 100 ㎛ 로 하 며 , 시료 번호 8 은 125 ㎛ 로 하 고 , 시료 번호 9 는 150 ㎛ 로 하 며 , 시료 번호 10 은 200 ㎛ 로 했 다 .